【手続補正書】
【提出日】平成21年3月16日(2009.3.16)
【手続補正１】
【補正対象書類名】特許請求の範囲
【補正対象項目名】全文
【補正方法】変更
【補正の内容】
【特許請求の範囲】
【請求項１】
正極および負極と共に電解質を備え、
前記負極は、構成元素として、スズ（Ｓｎ）と、鉄（Ｆｅ）と、炭素（Ｃ）とを少なくとも含み、炭素の含有量が１１．９質量％以上２９．７質量％以下であり、かつスズと鉄との合計に対する鉄の割合が２６．４質量％以上４８．５質量％以下である負極活物質と、融点以上の温度で加熱されて溶融されたポリフッ化ビニリデンおよびフッ化ビニリデンを成分とする共重合体からなる群のうちの少なくとも１種を含む結着剤とを含有する、二次電池。
【請求項２】
前記負極は、更にカルボキシメチルセルロースおよびその無機塩からなる群のうちの少なくとも１種を含む、請求項１記載の二次電池。
【請求項３】
前記負極活物質は、更に、構成元素として銀（Ａｇ）を含む、請求項１記載の二次電池。
【請求項４】
前記負極活物質は、更に、構成元素として、アルミニウム（Ａｌ），チタン（Ｔｉ），バナジウム（Ｖ），クロム（Ｃｒ）, ニオブ（Ｎｂ）およびタンタル（Ｔａ）からなる群のうちの少なくとも１種よりなる第１成分と、コバルト（Ｃｏ），ニッケル（Ｎｉ），銅（Ｃｕ），亜鉛（Ｚｎ），ガリウム（Ｇａ）およびインジウム（Ｉｎ）からなる群のうちの少なくとも１種よりなる第２成分とを含み、
前記負極活物質における前記第１成分の含有量は、０．１質量％以上９．９質量％以下であり、
前記負極活物質における前記第２成分の含有量は、０．５質量％以上１４．９質量％以下である、請求項１記載の二次電池。
【請求項５】
構成元素として、スズ（Ｓｎ）と、鉄（Ｆｅ）と、炭素（Ｃ）とを少なくとも含み、炭素の含有量が１１．９質量％以上２９．７質量％以下であり、かつスズと鉄との合計に対する鉄の割合が２６．４質量％以上４８．５質量％以下である負極活物質と、
融点以上の温度で加熱されて溶融されたポリフッ化ビニリデンおよびフッ化ビニリデンを成分とする共重合体からなる群のうちの少なくとも１種を含む結着剤とを含有する、負極。
【請求項６】
更に、カルボキシメチルセルロースおよびその無機塩からなる群のうちの少なくとも１種を含む、請求項５記載の負極。
【請求項７】
前記負極活物質は、更に、構成元素として銀（Ａｇ）を含む、請求項５記載の負極。
【請求項８】
前記負極活物質は、更に、構成元素として、アルミニウム（Ａｌ），チタン（Ｔｉ），バナジウム（Ｖ），クロム（Ｃｒ）, ニオブ（Ｎｂ）およびタンタル（Ｔａ）からなる群のうちの少なくとも１種よりなる第１成分と、コバルト（Ｃｏ），ニッケル（Ｎｉ），銅（Ｃｕ），亜鉛（Ｚｎ），ガリウム（Ｇａ）およびインジウム（Ｉｎ）からなる群のうちの少なくとも１種よりなる第２成分とを含み、
前記負極活物質における前記第１成分の含有量は、０．１質量％以上９．９質量％以下であり、
前記負極活物質における前記第２成分の含有量は、０．５質量％以上１４．９質量％以下である、請求項５記載の負極。
【請求項９】
正極および負極と共に電解質を備えた二次電池における前記負極を、構成元素として、スズ（Ｓｎ）と、鉄（Ｆｅ）と、炭素（Ｃ）とを少なくとも含み、炭素の含有量が１１．９質量％以上２９．７質量％以下であり、かつスズと鉄との合計に対する鉄の割合が２６．４質量％以上４８．５質量％以下である負極活物質と、ポリフッ化ビニリデンおよびフッ化ビニリデンを成分とする共重合体からなる群のうちの少なくとも１種を含む結着剤とを含有する前駆層を形成したのち、前記結着剤の融点以上の温度で加熱することにより形成する、二次電池の製造方法。
【請求項１０】
構成元素として、スズ（Ｓｎ）と、鉄（Ｆｅ）と、炭素（Ｃ）とを少なくとも含み、炭素の含有量が１１．９質量％以上２９．７質量％以下であり、かつスズと鉄との合計に対する鉄の割合が２６．４質量％以上４８．５質量％以下である負極活物質と、ポリフッ化ビニリデンおよびフッ化ビニリデンを成分とする共重合体からなる群のうちの少なくとも１種を含む結着剤とを含有する前駆層を形成したのち、前記結着剤の融点以上の温度で加熱する、負極の製造方法。
【請求項１１】
前記負極活物質および前記結着剤に加えて、カルボキシメチルセルロースおよびその無機塩からなる群のうちの少なくとも１種を混合して前駆層を形成する、請求項１０記載の負極の製造方法。
【請求項１２】
前記負極活物質と前記結着剤とを、前記結着剤に対する膨潤度が１０％以下の分散媒を用いて混合し、前駆層を形成する、請求項１０記載の負極の製造方法。
【請求項１３】
水を含む分散媒を用いて前駆層を形成する、請求項１０記載の負極の製造方法。
【請求項１４】
前記結着剤の平均粒子径を、３０μｍ以下とする、請求項１０記載の負極の製造方法。
【請求項１５】
前記負極活物質は、更に、構成元素として銀（Ａｇ）を含む、請求項１０記載の負極の製造方法。
【請求項１６】
前記負極活物質は、更に、構成元素として、アルミニウム（Ａｌ），チタン（Ｔｉ），バナジウム（Ｖ），クロム（Ｃｒ）, ニオブ（Ｎｂ）およびタンタル（Ｔａ）からなる群のうちの少なくとも１種よりなる第１成分と、コバルト（Ｃｏ），ニッケル（Ｎｉ），銅（Ｃｕ），亜鉛（Ｚｎ），ガリウム（Ｇａ）およびインジウム（Ｉｎ）からなる群のうちの少なくとも１種よりなる第２成分とを含み、
前記負極活物質における前記第１成分の含有量は、０．１質量％以上９．９質量％以下であり、
前記負極活物質における前記第２成分の含有量は、０．５質量％以上１４．９質量％以下である、請求項１０記載の負極の製造方法。
【手続補正２】
【補正対象書類名】明細書
【補正対象項目名】発明の名称
【補正方法】変更
【補正の内容】
【発明の名称】負極および二次電池、並びにそれらの製造方法
【手続補正３】
【補正対象書類名】明細書
【補正対象項目名】０００１
【補正方法】変更
【補正の内容】
【０００１】
本発明は、構成元素としてスズ（Ｓｎ）と鉄（Ｆｅ）と炭素（Ｃ）とを含有する負極活物質と結着剤とを含む負極、およびそれを用いた二次電池、並びにそれらの製造方法に関する。
【手続補正４】
【補正対象書類名】明細書
【補正対象項目名】０００８
【補正方法】変更
【補正の内容】
【０００８】
本発明はかかる問題点に鑑みてなされたもので、その目的は、高容量で、サイクル特性を向上させることができる負極およびそれを用いた二次電池、ならびにそれらの製造方法を提供することにある。
【手続補正５】
【補正対象書類名】明細書
【補正対象項目名】００１０
【補正方法】変更
【補正の内容】
【００１０】
本発明による二次電池は、正極および負極と共に電解質を備え、負極は、構成元素として、スズと、鉄と、炭素とを少なくとも含み、炭素の含有量が１１．９質量％以上２９．７質量％以下であり、かつスズと鉄との合計に対する鉄の割合が２６．４質量％以上４８．５質量％以下である負極活物質と、融点以上の温度で加熱されて溶融されたポリフッ化ビニリデンおよびフッ化ビニリデンを成分とする共重合体からなる群のうちの少なくとも１種を含む結着剤とを含有するものである。
【手続補正６】
【補正対象書類名】明細書
【補正対象項目名】００１２
【補正方法】変更
【補正の内容】
【００１２】
本発明による二次電池の製造方法は、正極および負極と共に電解質を備えた二次電池における負極を、構成元素として、スズと、鉄と、炭素とを少なくとも含み、炭素の含有量が１１．９質量％以上２９．７質量％以下であり、かつスズと鉄との合計に対する鉄の割合が２６．４質量％以上４８．５質量％以下である負極活物質と、ポリフッ化ビニリデンおよびフッ化ビニリデンを成分とする共重合体からなる群のうちの少なくとも１種を含む結着剤とを含有する前駆層を形成したのち、結着剤の融点以上の温度で加熱することにより形成するものである。
【手続補正７】
【補正対象書類名】明細書
【補正対象項目名】００１３
【補正方法】変更
【補正の内容】
【００１３】
本発明の負極によれば、構成元素として、スズを含む負極活物質を含有するようにしたので、高容量を得ることができる。また、この負極活物質が構成元素として鉄を含み、スズと鉄との合計に対する鉄の割合を２６．４質量％以上４８．５質量％以下とするようにしたので、高容量を保ちつつ、サイクル特性を向上させることができる。更に、この負極活物質が構成元素として炭素を含み、その含有量を１１．９質量％以上２９．７質量％以下とするようにしたので、サイクル特性をより向上させることができる。加えて、融点以上の温度で加熱されて溶融されたポリフッ化ビニリデンおよびフッ化ビニリデンを成分とする共重合体からなる群のうちの少なくとも１種を含む結着剤を含有するようにしたので、充放電に伴う負極活物質の膨張・収縮による電子伝導性の低下を抑制することができる。よって、この負極を用いた本発明の二次電池によれば、高容量を得ることができると共に、優れたサイクル特性を得ることができる。
【手続補正８】
【補正対象書類名】明細書
【補正対象項目名】００１４
【補正方法】変更
【補正の内容】
【００１４】
本発明の負極および二次電池の製造方法によれば、構成元素として、スズと、鉄と、炭素とを少なくとも含み、炭素の含有量が１１．９質量％以上２９．７質量％以下であり、かつスズと鉄との合計に対する鉄の割合が２６．４質量％以上４８．５質量％以下である負極活物質と、ポリフッ化ビニリデンおよびフッ化ビニリデンを成分とする共重合体からなる群のうちの少なくとも１種を含む結着剤とを含有する前駆層を形成したのち、結着剤の融点以上の温度で加熱するようにしたので、本発明の負極および二次電池を容易に製造することができる。
【手続補正９】
【補正対象書類名】明細書
【補正対象項目名】０１３６
【補正方法】変更
【補正の内容】
【０１３６】
また、実施の形態および実施例では、電極反応物質としてリチウムを用いる場合について説明したが、負極活物質と反応可能であればナトリウム（Ｎａ）あるいはカリウム（Ｋ）などの長周期型周期表における他の１族の元素、またはマグネシウムあるいはカルシウム（Ｃａ）などの長周期型周期表における２族の元素、またはアルミニウムなどの他の軽金属、またはリチウムあるいはこれらの合金を用いる場合についても、本発明を適用することができ、同様の効果を得ることができる。